(57)【特許請求の範囲】
【請求項１】
表面を化学処理した金属部材と、ポリアリーレンスルフィド（Ａ）１００重量部に対し、少なくとも、エチレン−α、β−不飽和カルボン酸アルキルエステル−無水マレイン酸共重合体（ｂ１）、エチレン−α、β−不飽和カルボン酸グリシジルエステル共重合体（ｂ２）、エチレン−α、β−不飽和カルボン酸グリシジルエステル−酢酸ビニル共重合体（ｂ３）、エチレン−α、β−不飽和カルボン酸グリシジルエステル−α、β−不飽和カルボン酸アルキルエステル共重合体（ｂ４）及び無水マレイン酸グラフト変性エチレン−α−オレフィン共重合体（ｂ５）からなる群より選択される少なくとも１種以上のエチレン系共重合体（Ｂ）５〜５０重量部、エポキシ樹脂（Ｃ）１〜１５重量部、並びに、シラン系カップリング剤、チタネート系カップリング剤、アルミネート系カップリング剤からなる群より選択される少なくとも１種以上の表面処理が施され、かつ、酸化マグネシウム含有率が９７〜９９．９９重量％であり、レーザー回折散乱法による平均粒子径が１〜５００μｍである高純度酸化マグネシウム粉末（ｄ１）、ケイ素とマグネシウムの複酸化物及び／又はアルミニウムとマグネシウムの複酸化物で被覆され、レーザー回折散乱法による平均粒子径が１〜５００μｍである被覆酸化マグネシウム粉末（ｄ２）、及び、六方晶構造を有し、レーザー回折散乱法による平均粒子径が３〜３０μｍである鱗片状窒化ホウ素粉末（ｄ３）からなる群より選択される少なくとも１種以上の熱伝導性フィラー（Ｄ）１００〜４００重量部を含んでなるポリアリーレンスルフィド樹脂組成物を一体化してなることを特徴とする複合体。
【請求項２】
ポリアリーレンスルフィド樹脂組成物が、ポリアリーレンスルフィド（Ａ）１００重量部に対し、さらに、ガラス繊維（Ｅ）１０〜１００重量部を含んでなるポリアリーレンスルフィド樹脂組成物であることを特徴とする請求項１に記載の複合体。
【請求項３】
ポリアリーレンスルフィド（Ａ）が、直径１ｍｍ、長さ２ｍｍのダイスを装着した高化式フローテスターにて、測定温度３１５℃、荷重１０ｋｇの条件下で測定した溶融粘度５０〜２０００ポイズのポリアリーレンスルフィドであることを特徴とする請求項１又は２に記載の複合体。
【請求項４】
エポキシ樹脂（Ｃ）が、エポキシ当量３００〜２５００の固形状ビスフェノールＡ型エポキシ樹脂であることを特徴とする請求項１〜３のいずれかに記載の複合体。
【請求項５】
表面を化学処理した金属部材が、アルミニウム製部材、アルミニウム合金製部材、銅製部材、銅合金製部材、マグネシウム製部材、マグネシウム合金製部材、鉄製部材及びステンレス製部材からなる群より選択される１種以上の金属部材であることを特徴とする請求項１〜４のいずれかに記載の複合体。
【請求項６】
射出インサート成形にて一体化された複合体であることを特徴とする請求項１〜５のいずれかに記載の複合体。
【発明の詳細な説明】
【技術分野】
【０００１】
本発明は、熱伝導性、金属との良好な接合性、成形流動性、電気絶縁性に優れるポリアリーレンスルフィド樹脂組成物及び該ポリアリーレンスルフィド樹脂組成物と金属部材とを一体化した複合体に関するものであり、さらに詳しくは、電気・電子部品或いは自動車部品に特に有用なポリアリーレンスルフィド樹脂組成物及びそれよりなる複合体に関するものである。
【背景技術】
【０００２】
ポリ（ｐ−フェニレンスルフィド）（以下、ＰＰＳと略記することもある。）に代表されるポリアリーレンスルフィド（以下、ＰＡＳと略記することもある。）は、優れた機械的特性、熱的特性、電気的特性、耐薬品性を有し、自動車機器部材、電気・電子機器部材及びＯＡ機器部材等に幅広く使用されている。しかし、ＰＡＳは熱伝導性が低いことから、例えば発熱を伴うような電子部品を封止すると、発生した熱を効率よく拡散することができず、部品に不具合を生じることがあった。
【０００３】
ＰＡＳの熱伝導性を改良する試みについては、これまでにもいくつかの検討がなされ、例えば（ａ）ＰＰＳとポリフェニレンエーテルとからなる樹脂、（ｂ）特定の熱伝導率を有する炭素繊維、及び（ｃ）黒鉛を配合する樹脂組成物（例えば特許文献１参照。）、（ａ）ＰＰＳ、（ｂ）平均粒径が５μｍ以下のアルミナ粉末、及び（ｃ）繊維状強化材を配合する樹脂組成物（例えば特許文献２参照。）、また、（ａ）ＰＡＳ、（ｂ）リン含有被覆酸化マグネシウム、（ｃ）アルコキシシラン化合物を配合する樹脂組成物（例えば特許文献３参照。）等が提案されている。
【０００４】
一方、金属との良好な接合性を有するＰＡＳ樹脂組成物については、これまでにもいくつかの検討がなされ、例えば、（ａ）ＰＡＳ、（ｂ）極性基含有ポリエチレン系共重合体、及び（ｃ）トリアジンチオール類を配合する樹脂組成物（例えば特許文献４参照。）、また、（ａ）ＰＰＳ、（ｂ）極性基含有ポリオレフィン、及び（ｃ）相溶化剤を配合する樹脂組成物（例えば特許文献５参照。）等が提案されている。
【先行技術文献】
【特許文献】
【０００５】
【特許文献１】特開２００４−１３７４０１号公報（例えば特許請求の範囲参照。）
【特許文献２】特開平０４−０３３９５８号公報（例えば特許請求の範囲参照。）
【特許文献３】特開２００６−２８２７８３号公報（例えば特許請求の範囲参照。）
【特許文献４】特開２０１０−０７０７１２号公報（例えば特許請求の範囲参照。）
【特許文献５】特開２０１０−２８４８９９号公報（例えば特許請求の範囲参照。）
【発明の概要】
【発明が解決しようとする課題】
【０００６】
しかし、特許文献１に提案された樹脂組成物においては、熱伝導性と同時に電気伝導性が付与されるため、電気絶縁性を要求される分野では使用できないという課題があった。特許文献２及び３に提案された樹脂組成物においては高い熱伝導性を付与するためには、高いフィラー含有量とすることが必須となり、このため得られる樹脂組成物は成形流動性の悪化をきたすものであり、かつ、金属との接合性については何ら述べられていなかった。特許文献４及び５に提案された樹脂組成物においては金属との接合性は良好であるものの、熱伝導性については何ら述べられていない。即ちこれらの提案樹脂組成物はおしなべて、高い熱伝導性と金属との良好な接合性、良好な成形流動性、電気絶縁性とを同時に得ることは難しいものであった。
【０００７】
そこで、本発明は、熱伝導性、金属との良好な接合性、成形流動性、電気絶縁性に優れるポリアリーレンスルフィド樹脂組成物及びそれよりなる複合体を提供することを目的とし、さらに詳しくは、電気・電子部品又は自動車電装部品などの電気部品用途に特に有用なポリアリーレンスルフィド樹脂組成物及びそれよりなる複合体を提供することにある。
【課題を解決するための手段】
【０００８】
本発明者は、上記の課題を解決すべく鋭意検討した結果、ポリアリーレンスルフィド樹脂に、少なくとも特定のエチレン系共重合体、エポキシ樹脂、特定の熱伝導性フィラーを含んでなるポリアリーレンスルフィド樹脂組成物が、高い熱伝導性、金属との接合性に優れると共に、成形流動性に優れ電気絶縁性となる樹脂組成物となりうることを見出し、本発明を完成させるに至った。
【０００９】
すなわち、本発明は表面を化学処理した金属部材と、ポリアリーレンスルフィド（Ａ）１００重量部に対し、少なくとも、エチレン−α、β−不飽和カルボン酸アルキルエステル−無水マレイン酸共重合体（ｂ１）、エチレン−α、β−不飽和カルボン酸グリシジルエステル共重合体（ｂ２）、エチレン−α、β−不飽和カルボン酸グリシジルエステル−酢酸ビニル共重合体（ｂ３）、エチレン−α、β−不飽和カルボン酸グリシジルエステル−α、β−不飽和カルボン酸アルキルエステル共重合体（ｂ４）及び無水マレイン酸グラフト変性エチレン−α−オレフィン共重合体（ｂ５）からなる群より選択される少なくとも１種以上のエチレン系共重合体（Ｂ）５〜５０重量部、エポキシ樹脂（Ｃ）１〜１５重量部、並びに、シラン系カップリング剤、チタネート系カップリング剤、アルミネート系カップリング剤からなる群より選択される少なくとも１種以上の表面処理が施され、かつ、酸化マグネシウム含有率が９７〜９９．９９重量％であり、レーザー回折散乱法による平均粒子径が１〜５００μｍである高純度酸化マグネシウム粉末（ｄ１）、ケイ素とマグネシウムの複酸化物及び／又はアルミニウムとマグネシウムの複酸化物で被覆され、レーザー回折散乱法による平均粒子径が１〜５００μｍである被覆酸化マグネシウム粉末（ｄ２）、及び、六方晶構造を有し、レーザー回折散乱法による平均粒子径が３〜３０μｍである鱗片状窒化ホウ素粉末（ｄ３）からなる群より選択される少なくとも１種以上の熱伝導性フィラー（Ｄ）１００〜４００重量部を含んでなるポリアリーレンスルフィド樹脂組成物を一体化してなる複合体に関するものである。
【００１０】
以下に、本発明を詳細に説明する。
【００１１】
本発明のポリアリーレンスルフィド樹脂組成物は、ポリアリーレンスルフィド（Ａ）１００重量部に対し、少なくとも、エチレン系共重合体（Ｂ）５〜５０重量部、エポキシ樹脂（Ｃ）１〜１５重量部及び熱伝導性フィラー（Ｄ）１００〜４００重量部を含んでなるものである。
【００１２】
該ポリアリーレンスルフィド（Ａ）（以下、ＰＡＳ（Ａ）と記すことがある。）としては、一般にポリアリーレンスルフィドと称される範疇に属するものであればよく、該ＰＡＳとしては、例えばｐ−フェニレンスルフィド単位、ｍ−フェニレンスルフィド単位、ｏ−フェニレンスルフィド単位、フェニレンスルフィドスルフォン単位、フェニレンスルフィドケトン単位、フェニレンスルフィドエーテル単位、ビフェニレンスルフィド単位からなる単独重合体又は共重合体を挙げることができ、該ＰＡＳの具体的例示としては、ポリ（ｐ−フェニレンスルフィド）、ポリフェニレンスルフィドスルフォン、ポリフェニレンスルフィドケトン、ポリフェニレンスルフィドエーテル等が挙げられ、その中でも、特に耐熱性、強度特性に優れるＰＡＳ樹脂組成物となることから、ポリ（ｐ−フェニレンスルフィド）であることが好ましい。
【００１３】
そして、該ＰＡＳ（Ａ）は、直径１ｍｍ、長さ２ｍｍのダイスを装着した高化式フローテスターにて、測定温度３１５℃、荷重１０ｋｇの条件下で測定した溶融粘度が５０〜２０００ポイズのＰＡＳであることが好ましく、特に機械的強度と薄肉流動性に優れるＰＡＳ樹脂組成物となることから１００〜１０００ポイズのＰＡＳであることが好ましい。
【００１４】
該ＰＡＳ（Ａ）の製造方法としては、ＰＡＳの製造方法として知られている方法により製造することが可能であり、例えば極性溶媒中で硫化アルカリ金属塩、ポリハロ芳香族化合物を重合することにより得る事が可能である。その際の極性有機溶媒としては、例えばＮ−メチル−２−ピロリドン、Ｎ−エチル−２−ピロリドン、シクロヘキシルピロリドン、ジメチルホルムアミド、ジメチルアセトアミド等を挙げる事ができ、硫化アルカリ金属塩としては、例えば硫化ナトリウム、硫化ルビジウム、硫化リチウムの無水物又は水和物を挙げる事ができる。また、硫化アルカリ金属塩としては、水硫化アルカリ金属塩とアルカリ金属水酸化物を反応させたものであってもよい。ポリハロ芳香族化合物としては、例えばｐ−ジクロロベンゼン、ｐ−ジブロモベンゼン、ｐ−ジヨードベンゼン、ｍ−ジクロロベンゼン、ｍ−ジブロモベンゼン、ｍ−ジヨードベンゼン、４，４’−ジクロロジフェニルスルフォン、４，４’−ジクロロベンゾフェノン、４，４’−ジクロロジフェニルエーテル、４，４’−ジクロロビフェニル等を挙げる事ができる。
【００１５】
また、ＰＡＳ（Ａ）としては、直鎖状のものであっても、重合時にトリハロゲン以上のポリハロゲン化合物を少量添加して若干の架橋又は分岐構造を導入したものであっても、ＰＡＳの分子鎖の一部及び／又は末端を例えばカルボキシル基、カルボキシ金属塩、アルキル基、アルコキシ基、アミノ基、ニトロ基等の官能基により変性されたものであっても、窒素などの非酸化性の不活性ガス中で加熱処理を施したものであってもかまわないし、さらにこれらの構造の混合物であってもかまわない。また、該ＰＡＳ（Ａ）は、加熱硬化前又は後に脱イオン処理（酸洗浄や熱水洗浄など）、あるいはアセトン、メチルアルコールなどの有機溶媒による洗浄処理を行うことによってイオン、オリゴマーなどの不純物を低減させたものであってもよい。さらに、重合反応終了後に不活性ガス又は酸化性ガス中で加熱処理を行い硬化を行ったものであってもよい。
【００１６】
本発明のポリアリーレンスルフィド樹脂組成物を構成するエチレン系共重合体（Ｂ）は、ポリアリーレンスルフィド樹脂組成物と金属との接合性を改良するものであり、エチレン−α、β−不飽和カルボン酸アルキルエステル−無水マレイン酸共重合体（ｂ１），エチレン−α、β−不飽和カルボン酸グリシジルエステル共重合体（ｂ２），エチレン−α、β−不飽和カルボン酸グリシジルエステル−酢酸ビニル共重合体（ｂ３），エチレン−α、β−不飽和カルボン酸グリシジルエステル−α、β−不飽和カルボン酸アルキルエステル共重合体（ｂ４）及び無水マレイン酸グラフト変性エチレン−α−オレフィン共重合体（ｂ５）からなる群より選択される少なくとも１種以上のエチレン系共重合体である。
【００１７】
該エチレン−α、β−不飽和カルボン酸アルキルエステル−無水マレイン酸共重合体（ｂ１）としては、この範疇に属するものであれば如何なるものを用いても良く、中でも得られるポリアリーレンスルフィド樹脂組成物が耐冷熱性等に優れることから、エチレン残基単位：α、β−不飽和カルボン酸アルキルエステル残基単位：無水マレイン酸残基単位（重量比）＝５０〜９８：４０〜１：１０〜１の範囲であることが好ましい。該エチレン−α、β−不飽和カルボン酸アルキルエステル−無水マレイン酸共重合体（ｂ１）の具体的例示としては、（商品名）ボンダインＬＸ４１１０（アルケマ（株）製）、（商品名）ボンダインＴＸ８０３０（アルケマ（株）製）、（商品名）ボンダインＡＸ８３９０（アルケマ（株）製）等が挙げられる。
【００１８】
該エチレン−α、β−不飽和カルボン酸グリシジルエステル共重合体（ｂ２）としては、この範疇に属するものであれば如何なるものを用いても良く、中でも得られるポリアリーレンスルフィド樹脂組成物が耐冷熱性等に優れることから、エチレン残基単位：α、β−不飽和カルボン酸グリシジルエステル残基単位（重量比）＝８５〜９９：１５〜１の範囲であることが好ましい。該エチレン−α、β−不飽和カルボン酸グリシジルエステル共重合体（ｂ２）の具体的例示としては、（商品名）ボンドファースト２Ｃ（住友化学（株）製）、（商品名）ボンドファーストＥ（住友化学（株）製）等が挙げられる。
【００１９】
該エチレン−α、β−不飽和カルボン酸グリシジルエステル−酢酸ビニル共重合体（ｂ３）としては、この範疇に属するものであれば如何なるものを用いても良く、中でも得られるポリアリーレンスルフィド樹脂組成物が耐冷熱性等に優れることから、エチレン残基単位：α、β−不飽和カルボン酸グリシジルエステル残基単位：酢酸ビニル残基単位（重量比）＝５０〜９８：１５〜１：３５〜１の範囲であることが好ましい。該エチレン−α、β−不飽和カルボン酸グリシジルエステル−酢酸ビニル共重合体（ｂ３）の具体的例示としては、（商品名）ボンドファースト２Ｂ（住友化学（株）製）、（商品名）ボンドファースト７Ｂ（住友化学（株）製）等が挙げられる。
【００２０】
該エチレン−α、β−不飽和カルボン酸グリシジルエステル−α、β−不飽和カルボン酸アルキルエステル共重合体（ｂ４）としては、この範疇に属するものであれば如何なるものを用いても良く、中でも得られるポリアリーレンスルフィド樹脂組成物が耐冷熱性等に優れることから、エチレン残基単位：α、β−不飽和カルボン酸グリシジルエステル残基単位：α、β−不飽和カルボン酸アルキルエステル残基単位（重量比）＝５０〜９８：１０〜１：４０〜１の範囲であることが好ましい。該エチレン−α、β−不飽和カルボン酸グリシジルエステル−α、β−不飽和カルボン酸アルキルエステル共重合体（ｂ４）の具体的例示としては、（商品名）ボンドファースト７Ｌ（住友化学（株）製）、（商品名）ボンドファースト７Ｍ（住友化学（株）製）等が挙げられる。
【００２１】
該無水マレイン酸グラフト変性エチレン−α−オレフィン共重合体（ｂ５）としては、この範疇に属するものであれば如何なるものを用いても良く、中でも得られるポリアリーレンスルフィド樹脂組成物が耐冷熱性等に優れることから、エチレン残基単位：α−オレフィン残基単位：無水マレイン酸残基単位（重量比）＝５０〜９８：４５〜１：５〜１の範囲からなるものであることが好ましく、具体的には無水マレイン酸グラフト変性直鎖状低密度ポリエチレン、無水マレイン酸グラフト変性エチレン−プロピレンゴム等が挙げられる。該無水マレイン酸グラフト変性エチレン−α−オレフィン共重合体（ｂ５）は、例えばエチレン−α−オレフィン共重合体、過酸化物、無水マレイン酸を共存し、グラフト化反応を進行することにより入手することが可能である。
【００２２】
そして、エチレン系共重合体（Ｂ）を構成するα−オレフィンとは、炭素数が３以上のα−オレフィンを言い、例えばプロピレン、ブテン−１、４−メチル−ペンテン−１、ヘキセン−１、オクテン−１等を例示できる。また、α、β−不飽和カルボン酸アルキルエステルとしては、例えばアクリル酸、メタクリル酸等のアルキルエステルが挙げられ、具体的には、アクリル酸メチル、アクリル酸エチル、アクリル酸ｎ−プロピル、アクリル酸イソプロピル、アクリル酸ｎ−ブチル、アクリル酸イソブチル、アクリル酸ｔ−ブチル、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｔ−ブチル等が挙げられる。α、β−不飽和カルボン酸グリシジルエステルとしては、例えばアクリル酸グリシジルエステル、メタクリル酸グリシジルエステルが挙げられる。
【００２３】
該エチレン系共重合体（Ｂ）の配合量としては、金属との接合性、成形性に優れるＰＡＳ樹脂組成物となることから、ポリアリーレンスルフィド（Ａ）１００重量部に対して、５〜５０重量部であり、より好ましくは８〜３０重量部である。ここで、エチレン系共重合体（Ｂ）の配合量が５重量部未満である場合、得られる樹脂組成物は金属との接合性に劣るものとなる。一方、配合量が５０重量部を超える場合、成形加工時の金型汚染がひどくなり好ましくない。
【００２４】
本発明のポリアリーレンスルフィド樹脂組成物を構成するエポキシ樹脂（Ｃ）は、ポリアリーレンスルフィド樹脂組成物と金属との接合性を改良するものであり、該エポキシ樹脂（Ｃ）としては、一般にエポキシ樹脂と称すものであれば如何なるものを用いてもよく、その中でもとりわけ取扱いに優れ金属との接合性に優れたＰＡＳ樹脂組成物となることからエポキシ当量３００〜２５００の固形状ビスフェノールＡ型エポキシ樹脂が好ましい。該エポキシ当量３００〜２５００の固形状ビスフェノールＡ型エポキシ樹脂としては、例えば（商品名）エピクロン７０５０（ＤＩＣ（株）製）、（商品名）エピクロン３０５０（ＤＩＣ（株）製）等が挙げられる。
【００２５】
該エポキシ樹脂（Ｃ）の配合量は、特に金属との接合性、成形流動性が優れるＰＡＳ樹脂組成物となることから、ポリアリーレンスルフィド（Ａ）１００重量部に対して、１〜１５重量部である。ここで、該エポキシ樹脂（Ｃ）の配合量が１重量部未満である場合、得られる樹脂組成物は金属接合性に劣るものとなる。一方、配合量が１５重量部を超える場合、成形流動性に劣るものとなる。
【００２６】
本発明のポリアリーレンスルフィド樹脂組成物を構成する熱伝導性フィラー（Ｄ）は、シラン系カップリング剤、チタネート系カップリング剤、アルミネート系カップリング剤からなる群より選択される少なくとも１種以上の表面処理が施され、かつ、酸化マグネシウム含有率が９７〜９９．９９重量％である高純度酸化マグネシウム粉末（ｄ１）、ケイ素とマグネシウムの複酸化物及び／又はアルミニウムとマグネシウムの複酸化物で被覆された被覆酸化マグネシウム粉末（ｄ２）、及び、六方晶構造を有する鱗片状窒化ホウ素粉末（ｄ３）からなる群より選択される少なくとも１種以上の熱伝導性フィラーである。
【００２７】
該高純度酸化マグネシウム（Ｄ１）としては、シラン系カップリング剤、チタネート系カップリング剤、アルミネート系カップリング剤からなる群より選択される少なくとも１種以上の表面処理が施され、かつ、酸化マグネシウム含有率が９７〜９９．９９重量％である高純度酸化マグネシウム粉末であれば如何なるものを用いることも可能である。該高純度酸化マグネシウム粉末（Ｄ１）は、シラン系カップリング剤、チタネート系カップリング剤、アルミネート系カップリング剤で表面処理が施されたものであり、該シラン系カップリング剤としては、例えばビニルトリエトキシシラン、γ−メタクリロキシプロピルトリメトキシシラン、γ−アミノプロピルトリメトキシシラン、γ−グリシドキシプロピルトリメトキシシラン、γ−メルカプトプロピルトリメトキシシラン等が挙げられ、該チタネート系カップリング剤としては、例えばイソプロピルトリイソステアロイルチタネート等が挙げられ、該アルミネート系カップリング剤としては、例えばアセトアルコキシアルミニウムジイソプロピレート等が挙げられる。また、該高純度酸化マグネシウム粉末（Ｄ１）は、機械的特性、熱伝導性に優れたポリアリーレンスルフィド樹脂組成物となることから、レーザー回折散乱法により測定した平均粒子径（Ｄ５０）１〜５００μｍを有するものであることが好ましく、特に２〜１００μｍを有するものであることが好ましい。該高純度酸化マグネシウム粉末（Ｄ１）としては、（商品名）パイロキスマ５３０１Ｋ（協和化学工業（株）製）等が挙げられる。
【００２８】
該被覆酸化マグネシウム粉末（ｄ２）としては、ケイ素とマグネシウムの複酸化物及び／又はアルミニウムとマグネシウムの複酸化物で被覆された被覆酸化マグネシウム粉末であり、該被覆酸化マグネシウム粉末（ｄ２）の範疇に属するものであれば如何なるものを用いることも可能であり、例えば特開２００４−０２７１７７号公報に記載の方法より入手することが可能である。また、ケイ素とマグネシウムの複酸化物とは、フォルステライト（Ｍｇ２ＳｉＯ４）等に代表されるケイ素、マグネシウム及び酸素を含む金属酸化物、又は、酸化マグネシウムと酸化ケイ素の複合物である。一方、アルミニウムとマグネシウムの複酸化物とは、スピネル（Ａｌ２ＭｇＯ４）等に代表されるアルミニウム、マグネシウム及び酸素を含む金属酸化物、又は、酸化マグネシウムと酸化アルミニウムの複合物である。該被覆酸化マグネシウム粉末（ｄ２）は、必要に応じてシラン系カップリング剤、チタネート系カップリング剤、アルミネート系カップリング剤でさらに表面処理されたものであってもよく、シラン系カップリング剤としては、例えばビニルトリエトキシシラン、γ−メタクリロキシプロピルトリメトキシシラン、γ−アミノプロピルトリメトキシシラン、γ−グリシドキシプロピルトリメトキシシラン、γ−メルカプトプロピルトリメトキシシラン等が挙げられ、チタネート系カップリング剤としては、例えばイソプロピルトリイソステアロイルチタネート等が挙げられ、アルミネート系カップリング剤としては、例えばアセトアルコキシアルミニウムジイソプロピレート等が挙げられる。また、該被覆酸化マグネシウム粉末（ｄ２）は、特に機械的特性、熱伝導性に優れたポリアリーレンスルフィド樹脂組成物となることから、レーザー回折散乱法により測定した平均粒子径（Ｄ５０）１〜５００μｍを有するものであることが好ましく、特に２〜１００μｍを有するものであることが好ましい。
【００２９】
該鱗片状窒化ホウ素粉末（ｄ３）としては、六方晶構造を有するものであり、該条件を満たすものであれば如何なるものを用いることが可能であり、該鱗片状窒化ホウ素粉末（ｄ３）としては、例えば粗製窒化ホウ素粉末をアルカリ金属又はアルカリ土類金属のホウ酸塩の存在下、窒素雰囲気中、２０００℃×３〜７時間加熱処理して、窒化ホウ素結晶を十分に発達させ、粉砕後、必要に応じて硝酸等の強酸によって精製することにより製造することができ、この様にして得られた窒化ホウ素粉末は、通常、鱗片状を有するものである。そして、該鱗片状窒化ホウ素粉末（ｄ３）としては、本発明のポリアリーレンスルフィド組成物中における分散性に優れ、機械的特性の優れたポリアリーレンスルフィド樹脂組成物となることから、レーザー回折散乱法により測定した平均粒子径（Ｄ５０）３〜３０μｍを有するものであることが好ましい。また、該鱗片状窒化ホウ素粉末（ｄ３）は、高結晶性を示し、特に熱伝導性に優れたポリアリーレンスルフィド樹脂組成物とすることが可能となることから、Ｘ線回折法で求められる、（１０２）回折線の積分強度値（Ｉ（１０２））に対する、（１００）回折線及び（１０１）回折線の積分強度値の和（Ｉ（１００）＋（１０１））の比で示されるＧ．Ｉ値（Ｇ．Ｉ＝（Ｉ（１００）＋（１０１））／（Ｉ（１０２）））が０．８〜１０の範囲となるものであることが好ましい。
【００３０】
該熱伝導性フィラー（Ｄ）の配合量は、特に熱伝導性、成形流動性、機械的強度が優れるＰＡＳ樹脂組成物となることから、ポリアリーレンスルフィド（Ａ）１００重量部に対して、１００〜４００重量部である。ここで、該熱伝導性フィラー（Ｄ）の配合量が１００重量部未満である場合、得られる樹脂組成物は熱伝導性に劣るものとなる。一方、配合量が４００重量部を超える場合、成形流動性に劣るものとなる。
【００３１】
本発明のポリアリーレンスルフィド樹脂組成物は、特に機械的強度に優れるものとなることから、さらに、ガラス繊維（Ｅ）を配合してなるものが好ましい。該ガラス繊維の具体的例示としては、平均繊維径が６〜１４μｍのチョップドストランド、ミルドファイバー、ロービング等のガラス繊維；シラン繊維；アルミノ珪酸塩ガラス繊維；中空ガラス繊維；ノンホーローガラス繊維等が挙げられる。これらのガラス繊維（Ｅ）は２種以上を併用することも可能であり、必要によりエポキシ系化合物、イソシアネート系化合物、シラン系化合物、チタネート系化合物等の官能性化合物又はポリマーで、予め表面処理したものを用いてもよい。該ガラス繊維の配合量としては、ポリアリーレンスルフィド（Ａ）１００重量部に対して、１０〜１００重量部であることが好ましい。
【００３２】
本発明のポリアリーレンスルフィド樹脂組成物は、本発明の効果を損なわない範囲で、炭素繊維、窒化珪素ウイスカー、塩基性硫酸マグネシウムウイスカー、チタン酸バリウムウイスカー、チタン酸カリウムウイスカー、炭化珪素ウイスカー、ボロンウイスカー、酸化亜鉛ウイスカー等のウイスカー；ロックウール、ジルコニア、チタン酸バリウム、炭化珪素、シリカ、高炉スラグ等の無機系繊維、全芳香族ポリアミド繊維、フェノール樹脂繊維、全芳香族ポリエステル繊維等の有機系繊維；ワラステナイト、マグネシウムオキシサルフェート等の鉱物系繊維が添加されたものであってもよいし、本発明の効果を損なわない範囲で、炭酸カルシウム、炭酸リチウム、炭酸マグネシウム、炭酸亜鉛、マイカ、シリカ、タルク、クレイ、硫酸カルシウム、カオリン、ワラステナイト、ゼオライト、酸化珪素、酸化マグネシウム、酸化ジルコニウム、酸化スズ、珪酸マグネシウム、珪酸カルシウム、リン酸カルシウム、リン酸マグネシウム、カーボンブラック、ハイドロタルサイト、ガラスパウダー、ガラスバルーン、ガラスフレークが添加されたものであっても構わない。
【００３３】
また、本発明のＰＡＳ樹脂組成物は、本発明の効果を損なわない範囲で、従来公知のタルク、カオリン、シリカなどの結晶核剤；ポリアルキレンオキサイドオリゴマー系化合物、チオエーテル系化合物、エステル系化合物、有機リン化合物などの可塑剤；アマイドワックスやカルナバワックスなどの離型剤；酸化防止剤；熱安定剤；滑剤；紫外線防止剤；着色剤；発泡剤などの通常の添加剤を１種以上添加するものであってもよい。
【００３４】
さらに、本発明のＰＡＳ樹脂組成物は、本発明の目的を逸脱しない範囲で、各種熱硬化性樹脂、熱可塑性樹脂、例えば、シアン酸エステル樹脂、フェノール樹脂、ポリイミド、シリコーン樹脂、ポリエステル、ポリアミド、ポリフェニレンオキサイド、ポリカーボネート、ポリスルホン、ポリエーテルイミド、ポリエーテルスルホン、ポリエーテルケトン、ポリエーテルエーテルケトン、ポリアミドイミド、ポリアミド系エラストマー、ポリエステル系エラストマー、ポリアルキレンオキサイド等の１種以上を混合して使用してなるものであってもよい。
【００３５】
本発明のＰＡＳ樹脂組成物を製造する際の製造方法としては特に制限はなく、一般的な混合・混練方法として知られている方法を用いる事が可能であり、例えば全ての原材料を配合し溶融混練する方法；原材料の一部を配合した後で溶融混練し、さらに残りの原材料を配合し溶融混練する方法；あるいは原材料の一部を配合後単軸又は二軸の押出機により溶融混練中にサイドフィーダーを用いて残りの原材料を混合する方法、など、いずれの方法を用いてもよい。また、小量の添加成分については、他の成分を上記の方法などで混練しペレット化した後、成形前に添加することで使用してもよい。そして、溶融混練を行う方法としては、従来から使用されている加熱溶融混練方法を用いることができ、例えば単軸又は二軸押出機、ニーダー、ミル、ブラベンダーなどによる加熱溶融混練方法が挙げられ、特に混練能力に優れた二軸押出機による溶融混練方法が好ましい。また、この際の混練温度は特に限定されるものではなく、通常２８０〜４００℃の中から任意に選ぶことができる。
【００３６】
本発明のＰＡＳ樹脂組成物は、とりわけ金属、金属部材との接合性に優れ、金属部材と一体化した複合体となることから、特に表面を化学処理した金属部材と一体化した複合体として使用することが好ましい。
【００３７】
その際の金属、金属部材としては、金属の範疇に属するものであればいかなるものでもよく、その中でも得られる複合体が特に各種用途に適応可能となることから、アルミニウム、マグネシウム、ステンレス、銅、チタン、鉄及びそれらの合金並びにそれよりなる部材であることが好ましく、特にアルミニウム、マグネシウム、ステンレス、銅、鉄及びそれらの合金並びにそれよりなる部材が好ましく、特にアルミニウム及びアルミニウム合金並びにそれよりなる部材が好ましい。また、該金属は、展伸材であっても鋳造材でもかまわない。
【００３８】
また、金属、金属部材は、複合体とした際のその接合強度が高いものとなることから、表面を化学処理したものであることが好ましく、その際の化学処理方法としては、金属表面を化学処理する方法であれば如何なる方法を用いて化学処理する事が可能であり、該化学処理方法としては、例えばトリアジンチオール水溶液、トリアジンチオール誘導体水溶液、ＰＨ１０以上のアルカリ性水溶液、ＰＨ１〜５の酸性水溶液、硫酸及び過酸化物の混合液、陽極酸化により化学処理する方法；特開平０２−２９８２８４、特開平０４−３２５８５、特開２０００−１２７１９９、特開平１０−９６０８８、ＷＯ２００４／０５５２４８等に提案の方法、等を挙げることができる。
【００３９】
本発明のＰＡＳ樹脂組成物は、金属部材、好ましくは表面を化学処理した金属部材とＰＡＳ樹脂組成物とを一体化した複合体として好適に用いられる。ＰＡＳ樹脂組成物は、射出成形機、圧縮成形機、押出成形機などを用いて任意の形状で、該金属部材と一体化した複合体とすることができ、とりわけ、化学処理をした金属部材を金型内にセットし、ポリアリーレンスルフィド樹脂組成物を射出成形し一体化した複合体とする射出インサート成形が好適に用いられる。
【００４０】
本発明のＰＡＳ樹脂組成物は、優れた熱伝導性、金属との良好な接合性、電気絶縁性、成形流動性をあわせもつことから、発熱性の高い半導体素子、抵抗などの封止用樹脂、あるいは高い摩擦熱が発生する部品に好適に用いられる。
【発明の効果】
【００４１】
本発明は、熱伝導性、金属との良好な接合性、電気絶縁性に優れるポリアリーレンスルフィド組成物及び複合体を提供するものであり、該ポリアリーレンスルフィド組成物及び複合体は、特に電気・電子部品又は自動車電装部品等の電気部品用途に有用なものである。
【実施例】
【００４２】
以下に本発明を実施例により具体的に説明するが、本発明はこれらによりなんら制限されるものではない。
【００４３】
実施例及び比較例において用いたポリアリーレンスルフィド（Ａ）、エチレン系共重合体（Ｂ）、エポキシ樹脂（Ｃ）、熱伝導性フィラー（Ｄ）、その他添加剤を以下に示す。
【００４４】
＜ポリアリーレンスルフィド（Ａ）＞
ポリ（ｐ−フェニレンスルフィド）（以下、単にＰＰＳ（ａ１−２）と記す。）：溶融粘度３００ポイズ。
ポリ（ｐ−フェニレンスルフィド）（以下、単にＰＰＳ（ａ２−１）と記す。）：溶融粘度４５０ポイズ。
【００４５】
＜エチレン系共重合体（Ｂ）＞
エチレン−α、β−不飽和カルボン酸アルキルエステル−無水マレイン酸共重合体（ｂ１−１）（以下、単にエチレン系共重合体（ｂ１−１）と記す。）：アルケマ（株）製、（商品名）ボンダインＡＸ８３９０。
エチレン−α、β−不飽和カルボン酸−グリシジルエステル共重合体（ｂ２−１）（以下、単にエチレン系共重合体（ｂ２−１）と記す。）：住友化学（株）製、（商品名）ボンドファーストＥ。
エチレン−α、β−不飽和カルボン酸グリシジルエステル−酢酸ビニル共重合体（ｂ３−１）（以下、単にエチレン系共重合体（ｂ３−１）と記す。）：住友化学（株）製、（商品名）ボンドファースト７Ｂ。
エチレン−α、β−不飽和カルボン酸グリシジルエステル−アルキルエステル共重合体（ｂ４−１）（以下、単にエチレン系共重合体（ｂ４−１）と記す。）：住友化学（株）製、（商品名）ボンドファースト７Ｍ。
無水マレイン酸変性直鎖状低密度ポリエチレン（ｂ５−１）（以下、単にエチレン系共重合体（ｂ５−１）と記す。）。
【００４６】
＜エポキシ樹脂（Ｃ）＞
エポキシ樹脂（ｃ−１）；  ＤＩＣ（株）製、（商品名）エピクロン３０５０；エポキシ当量７８０、ビスフェノールＡ型、固形状。
エポキシ樹脂（ｃ−２）；ＤＩＣ（株）製、（商品名）エピクロン７０５０；エポキシ当量１９００、ビスフェノールＡ型、固形状。
【００４７】
＜熱伝導性フィラー（Ｄ）＞
高純度酸化マグネシウム粉末（ｄ１−１）；協和化学工業（株）製、（商品名）パイロキスマ５３０１Ｋ；シランカップリング剤による表面処理、酸化マグネシウム含有率９９．５重量％、平均粒子径２μｍ。
被覆酸化マグネシウム粉末（ｄ２−１）；タテホ化学工業（株）製、（商品名）クールフィラーＣＦ２−１００；フォルステライトによる表面被覆、平均粒子径２０μｍ。
鱗片状窒化ホウ素粉末（ｄ３−１）；電気化学工業（株）製、（商品名）デンカボロンナイトライドＳＧＰ；平均粒子径１８μｍ、比表面積２ｍ２／ｇ、Ｇ．Ｉ値０．９。
【００４８】
＜ガラス繊維（Ｅ）＞
ガラス繊維（ｅ−１）；  オーシーヴィー津（株）製、（商品名）ＲＥＳ０３−ＴＰ９１；繊維径９μｍ、繊維長３ｍｍ。
【００４９】
＜合成例１（ＰＰＳ（ａ１−２）の合成）＞
攪拌機を装備する５０リットルオートクレーブに、硫化ナトリウム２．９水和物６２１４ｇ及びＮ−メチル−２−ピロリドン１７０００ｇを仕込み、窒素気流下攪拌しながら徐々に２０５℃まで昇温して、１３５５ｇの水を留去した。この系を１４０℃まで冷却した後、ｐ−ジクロロベンゼン７１６０ｇとＮ−メチル−２−ピロリドン５０００ｇを添加し、窒素気流下に系を封入した。この系を２時間かけて２２５℃に昇温し、２２５℃にて２時間重合させた後、３０分かけて２５０℃に昇温し、さらに２５０℃にて３時間重合を行った。重合終了後、室温まで冷却し固形分を遠心分離機により単離した。該固形分を温水で繰り返し洗浄し１００℃で一昼夜乾燥することによりポリ（ｐ−フェニレンスルフィド）（以下、ＰＰＳ（ａ１−１）と記す。）を得た。
【００５０】
このＰＰＳ（ａ１−１）を、さらに窒素雰囲気下２５０℃で１時間硬化を行いポリ（ｐ−フェニレンスルフィド）（以下、ＰＰＳ（ａ１−２）と記す。）を得た。
【００５１】
得られたＰＰＳ（ａ１−２）の溶融粘度は３００ポイズであった。
【００５２】
＜合成例２（ＰＰＳ（ａ２−１）の合成）＞
攪拌機を装備する５０リットルオートクレーブに、４７％水硫化ナトリウム水溶液５６０７ｇ、４８％水酸化ナトリウム水溶液３８０７ｇ及びＮ−メチル−２−ピロリドン１０７７３ｇを仕込み、窒素気流下攪拌しながら徐々に２００℃まで昇温して、４５３３ｇの水を留去した。この系を１７０℃まで冷却した後、ｐ−ジクロロベンゼン７０６０ｇとＮ−メチル−２−ピロリドン５９４３ｇを添加し、窒素気流下に系を封入した。この系を２２５℃に昇温し、２２５℃にて１時間重合し、さらに２５０℃まで昇温し、２５０℃にて２時間重合した。更に、２５０℃で水１５０３ｇを圧入し、再度２５５℃まで昇温し、２２５℃にて３時間重合を行った。重合終了後、室温まで冷却し、遠心分離器により固形分を単離した。該固形分を１３０℃のＮ−メチル−２−ピロリドンで洗浄し、続いて温水で繰り返し洗浄し１００℃で一昼夜乾燥することにより、溶融粘度が４５０ポイズの直鎖状ポリ（ｐ−フェニレンスルフィド）（以下、ＰＰＳ（ａ２−１）と記す。）を得た。
【００５３】
＜合成例３（エチレン系共重合体（ｂ５−１）の合成）＞
直鎖状低密度ポリエチレン（東ソー（株）製、（商品名）ニポロンＬ  Ｆ１３）１０ｋｇに対し無水マレイン酸（和光純薬工業（株）製）２５０ｇ、ジアルキルパーオキサイド（日本油脂（株）製、（商品名）パーヘキサ２５Ｂ）１０ｇをヘキシェルミキサーにて均一に混合した。その後、二軸押出機（東芝機械（株）、（商品名）ＴＥＭ−３５Ｂ）にて、シリンダー温度２２０℃で押し出し、無水マレイン酸変性直鎖状低密度ポリエチレンを得た。赤外線吸収スペクトルによりカルボニル基による吸収を測定し、別途作成した検量線から求めた無水マレイン酸付加量は１．４ｗｔ％であった。また、密度は９２９ｋｇ／ｍ３、メルトマスフローレートは１．７ｇ／１０ｍｉｎ（測定温度１９０℃、荷重２１．１８Ｎ）であった。
【００５４】
＜調製例１（化学処理アルミニウム部材の調整）＞
縦５０ｍｍ×横１２ｍｍ×厚さ１．５ｍｍの短冊形状を有するアルミニウム（Ａ５０５２）製板をアセトンによる脱脂処理後、１％水酸化ナトリウム水溶液、次いで１０％硫酸水溶液に浸漬し、さらに１５％硫酸水溶液中で電流密度０．５Ａ／ｃｍ３で陽極酸化処理することにより、表面を化学処理したアルミニウム製板を得た。
【００５５】
得られたポリアリーレンスルフィド、ポリアリーレンスルフィド樹脂組成物の評価・測定方法を以下に示す。
【００５６】
〜ＰＡＳの溶融粘度測定〜
直径１ｍｍ、長さ２ｍｍのダイスを装着した高化式フローテスター（（株）島津製作所製、（商品名）ＣＦＴ−５００）にて、測定温度３１５℃、荷重１０ｋｇの条件下で溶融粘度の測定を行った。
【００５７】
〜熱伝導率の測定〜
射出成形機（住友重機械工業（株）製、（商品名）ＳＥ−７５Ｓ）によって、７０ｍｍ×７０ｍｍ×厚さ２ｍｍの平板状のテストピースを作製した。
本テストピースを、熱伝導率測定装置（（株）アルバック製、（商品名）ＴＣ７０００；ルビーレーザー）を用い、２３℃の条件下で、レーザーフラッシュ法にて測定した。厚み方向の熱伝導率は、一次元法により、熱容量Ｃｐと厚み方向の熱拡散率αを求めて、次式より熱拡散率を算出した。
厚み方向の熱伝導率＝ρ×Ｃｐ×α
ここで、密度ρは、ＡＳＴＭＤ−７９２Ａ法（水中置換法）に準じ測定した。
熱伝導率として１．０Ｗ／（ｍ・Ｋ）以上であるものを実用上十分な値を示すと判断した。
【００５８】
〜金属との接合強度の測定〜
調製例１により得られた表面を化学処理した金属板を金型内にセットし、シリンダー温度３３０℃、金型温度１５０℃に設定した射出成形機（住友重機械工業（株）製、（商品名）ＳＥ７５Ｓ）を用いて、インサート成形を行うことにより複合体からなる試験片を作製した。該試験片を、測定装置（島津製作所製、（商品名）オートグラフＡＧ−５０００Ｂ）を用い、引張速度１０ｍｍ／ｍｉｎで、引張試験を実施した。
【００５９】
金属と樹脂がはく離した時の最大荷重を接合面積で除し接合強度とした。接合強度として５ＭＰａを超えるものを実用上十分な接合強度を有すると判断した。
【００６０】
〜体積固有抵抗の測定〜
射出成形機（住友重機械工業（株）製、（商品名）ＳＥ−７５Ｓ）によって、７０ｍｍ×７０ｍｍ×厚さ２ｍｍの平板状のテストピースを作製した。
本テストピースを、ハイ・メグオーム・メータ（（株）アドバンテスト製、（商品名）ＴＲ−８６０１；測定範囲１０１０〜１０１６Ω・ｍ）ないしデジタルマルチメータ（（株）アドバンテスト製、（商品名）ＴＲ−６８５５；測定範囲１００〜１０８Ω・ｍ）を用い、２３℃、湿度５０％ＲＨの条件下で、体積固有抵抗を測定した。体積固有抵抗として１０１２Ω・ｍを超えるものを電気絶縁性を有すると判断した。
【００６１】
〜成形流動性の測定〜
射出成形機（住友重機械工業（株）製、（商品名）ＳＥ７５）に、深さ１ｍｍ、幅１０ｍｍの溝がスパイラル状に掘られた金型を装着し、次いで、シリンダー温度を３３０℃、射出圧力を１９０ＭＰａ、射出速度を最大、射出時間を１．５秒、及び金型温度を１３５℃に設定した該射出成形機のホッパーにポリアリーレンスルフィド樹脂組成物を投入し、射出した。そして金型内のスパイラル状の溝を溶融流動した長さを成形流動性として測定した。成形流動性として５０ｍｍを超えるものを実用上十分な値を示すと判断した。
【００６２】
実施例１
ＰＰＳ（ａ２−１）１００重量部、エチレン系共重合体（ｂ１−１）２０重量部、エポキシ樹脂（ｃ−１）１０重量部及び熱伝導性フィラー（ｄ１−１）３５０重量部とを配合して、シリンダー温度３２０℃に加熱した二軸押出機（東芝機械製、（商品名）ＴＥＭ−３５−１０２Ｂ）のホッパーに投入した。一方、ガラス繊維（ｅ−１）５０重量部を該二軸押出機のサイドフィーダーのホッパーに投入し、スクリュー回転数２００ｒｐｍにて溶融混練し、ダイより流出する溶融組成物を冷却後裁断し、ペレット状のポリアリーレンスルフィド樹脂組成物を作製した。
【００６３】
該ポリアリーレンスルフィド樹脂組成物の、熱伝導率、体積固有抵抗、成形流動性、及び、調製例１で得られた表面を化学処理したアルミニウム製板を用いて金属接合強度を評価した。評価結果を表１に示す。
【００６４】
得られたポリアリーレンスルフィド組成物は、実用上十分な熱伝導率を有し、金属との良好な接合性も良好であった。また、機械的強度、成形流動性も実用上十分な値を示した。
【００６５】
実施例２〜８
ＰＰＳ（ａ１−２、ａ２−１）、エチレン系共重合体（ｂ１−１、ｂ２−１、ｂ３−１、ｂ４−１、ｂ５−１）、エポキシ樹脂（ｃ−１，ｃ−２）、熱伝導性フィラー（ｄ１−１、ｄ２−１、ｄ３−１）を表１に示す構成割合で配合して、二軸押出機のホッパーに投入し、一方、ガラス繊維（ｅ−１）を表１に示す構成割合で配合して、二軸押出機のサイドフィーダーのホッパーに投入し、実施例１と同様の方法によりポリアリーレンスルフィド樹脂組成物を作製し、実施例１と同様の方法により評価した。評価結果を表１に示す。
【００６６】
得られた全てのポリアリーレンスルフィド樹脂組成物は、実用上十分な熱伝導率を有し、金属接合強度も良好であった。また、体積固有抵抗が高く絶縁性であり、成形流動性も実用上十分な値を示した。
【００６７】
【表１】
0005803403.tif 000002
比較例１〜５
ＰＰＳ（ａ１−２）、エチレン系共重合体（ｂ１−１）、エポキシ樹脂（ｃ−１）、熱伝導性フィラー（ｄ１−１）を表２に示す構成割合で配合して、二軸押出機のホッパーに投入し、一方、ガラス繊維（ｅ−１）を表１に示す構成割合で配合して、二軸押出機のサイドフィーダーのホッパーに投入し、実施例１と同様の方法によりポリアリーレンスルフィド組成物を作製し、実施例１と同様の方法により評価した。評価結果を表２に示す。
【００６８】
比較例１、比較例２により得られた樹脂組成物は、金属接合強度に劣るものであった。比較例３により得られた樹脂組成物は、熱伝導率が低かった。比較例４により得られた樹脂組成物は、実用上十分な成形流動性の値を示さなかった。また、比較例５により得られた樹脂組成物は、成形時に多量のガスが発生し成形を中断した。
【００６９】
【表２】
0005803403.tif 000003
【産業上の利用可能性】
【００７０】
本発明のポリアリーレンスルフィド樹脂組成物は、熱伝導性、金属との良好な接合性、成形流動性、電気絶縁性に優れるものであり、特に電気・電子部品或いは自動車電装部品などの電気部品用途に用いられる樹脂組成物、金属部材との複合体として期待されるものである。